(57)【要約】      （修正有）【課題】織物に軽量で優れた風合いとドレープ性、更にストレッチ性とを同時に発現するポリエステル複合フィラメント糸を提供する。【解決手段】熱収縮性の異なる２種のポリエステルからなる接合型複合フィラメントで構成される糸条であって、該糸条を構成するフィラメントのうち少なくとも１本が中空構造を有する接合型複合フィラメントである接合型ポリエステル複合フィラメント糸。該接合型複合糸を構成するポリマーの内熱収縮率の大きいポリマー（Ｉ）と熱収縮率の小さいポリマー（II）の体積比の割合が以下の式を満足することが好ましい。  ０．３  ≦  ｛（Ｉ）｝／｛（Ｉ）＋（II）｝  ≦  ０．７【選択図】図１
2008115497.tif 000002
【特許請求の範囲】
【請求項１】
熱収縮性の異なる２種のポリエステルからなる接合型複合フィラメントで構成される糸条であって、該糸条を構成するフィラメントのうち少なくとも１本が中空構造を有する接合型複合フィラメントであることを特徴とする接合型ポリエステル複合フィラメント糸。
【請求項２】
中空構造を有する接合型複合フィラメントが、該接合型複合フィラメントを構成するポリマーのうち熱収縮率の大きいポリマー（Ｉ）と熱収縮率の小さいポリマー（II）の体積比の割合が以下の数式を満足することを特徴とする請求項１記載の接合型ポリエステル複合フィラメント糸。
【数１】
2008115497.tif 000008
【請求項３】
中空構造を有する接合型複合フィラメントを構成するポリマーのうち少なくとも１方がトリメチレンテレフタレートであることを特徴とする請求項１又は請求項２記載の接合型ポリエステル複合フィラメント糸。
【請求項４】
中空構造を有する接合型複合フィラメントを構成するポリマーのうち一方がトリメチレンテレフタレートであり、他方がポリエチレンテレフタレートであることを特徴とする請求項１〜請求項３のいずれかに記載の接合型ポリエステル複合フィラメント糸。
【請求項５】
請求項１〜請求項４のいずれかに記載の中空構造を有する接合型複合ポリエステルフィラメント糸と非複合ポリエステルフィラメント糸とが互いに混じり合い交絡していることを特徴とするポリエステル混繊糸。
【請求項６】
ポリエステル混繊糸を構成する接合型複合フィラメントが、中空構造を有し、かつ該複合フィラメントを構成するポリマーのうち少なくとも一方がトリメチレンテレフタレートであることを特徴とする請求項５記載のポリエステル混繊糸。
【発明の詳細な説明】
【技術分野】
【０００１】
本発明は、織物にしたときに、紡績糸がもたらすようなナチュラルな風合いと、ストレッチ性とを同時に発現する接合型ポリエステル複合フィラメント糸及びそれを用いた混繊糸に関する。
【背景技術】
【０００２】
スポーツ用途をはじめとする衣料用繊維における布帛機能は、一般ファッション衣料のカジュアル化に伴い機能性需要が高まり、特に織編物へのスレッチバック性の付与が強く要求されている。かかる要求に応えるストレッチバック性を有する織編物を得るために、極限粘度の異なる２種類のポリエステルをサイド・バイ・サイド型に接合した潜在捲縮性の複合繊維を使用することは既に知られている。この潜在捲縮性複合繊維に糸や織編物の状態で捲縮発現処理を施して捲縮を発現させ、ハリ・コシ感とストレッチバック性を具備する織編物として利用する際には、糸条の単糸繊度や捲縮性能が布帛にしたときに大きく影響する。
【０００３】
例えば、特開平６−３１６８２９号公報（特許文献１）にはポリエチレンテレフタレート（以下ＰＥＴと略す）とポリブチレンテレフタレート（以下ＰＢＴと略す）とをサイド・バイ・サイド型に接合したポリエステル系複合繊維が提案されている。これはＰＢＴを高粘度成分に使用し、高捲縮性・高弾性、弾性回復性を目的としたものである。しかしながら、高粘度成分にＰＢＴを使用した原糸は、ポリマー特性上、低ヤング率であり、該糸条によって得られる布帛の曲げ剛性が過小であるため、充分なハリ・コシ感が得られなかった。
【０００４】
また、従来、高伸縮性、ハリ・コシ感を付与する方法としてポリウレタン系糸条を用いる方法が提案されている。しかしながら、ポリウレタン固有の性質として風合いが硬く、ドレープ性が低下し、織物の風合いが低下する欠点があった。この欠点を回避するためにポリエステル系糸条と併用して織物を製織することも行われている。しかるに、ポリウレタン系糸条とポリエステル系糸条とでは染色性に差があり、織物を染色する際に染色加工が複雑になり、所望の色彩に染色することが困難になるという問題があった。
【０００５】
また、特開２００６−１４４１６６号公報（特許文献２）には、ポリエチレンテレフタレート繊維と混繊、染色しても繊維間の濃淡差が少なく見栄えが良く、極めて高いストレッチ性を織編物に付与するポリエステル系複合繊維として、ポリテトラメチレンテレフタレート成分とポリオキシテトラメチレングリコール成分からなる高固有粘度のブロック共重合ポリマー（Ａ）と粘度差で０．５以上の低固有粘度のポリエチレンテレフタレート（Ｂ）とをサイド・バイ・サイドに複合した複合繊維であって、ヤング率が２０〜６０ｃＮ／ｄｔｅｘ、織編物としたときに布帛収縮率で４０％以上となる捲縮を有する複合繊維が示されている。しかしながら、この複合繊維も上述の問題点は解決されていない。
【０００６】
【特許文献１】特開平６−３１６８２９号公報
【特許文献２】特開２００６−１４４１６６号公報
【発明の開示】
【発明が解決しようとする課題】
【０００７】
本発明は、上記従来技術を背景になされたもので、その目的は、織物にしたときに、軽量で優れた風合いとドレープ性、ストレッチ性とを同時に発現する新規なポリエステル混繊糸、ならびに、その素材となる新規な接合型複合フィラメント糸を提供することにある。
【課題を解決するための手段】
【０００８】
本発明者は、上記課題を達成すべく鋭意検討を重ねた結果、上記課題は、特定の接合型ポリエステル複合フィラメント糸及びそれを用いたポリエステル混繊糸、特に、トリメチレンテレフタレートとポリエチレンテレフタレートを用いてなり中空構造を有する接合型複合フィラメントを含んでなるポリエステル混繊糸によって達成されることを見出し、本発明を完成した。
【０００９】
すなわち、本発明は、以下の接合型ポリエステル複合フィラメント糸及びポリエステル混繊糸に係るものである。
（１）  熱収縮性の異なる２種のポリエステルからなる接合型複合フィラメントで構成される糸条であって、該糸条を構成するフィラメントのうち少なくとも１本が中空構造を有する接合型複合フィラメントであることを特徴とする接合型ポリエステル複合フィラメント糸。
（２）中空構造を有する接合型複合フィラメントが、該接合型複合フィラメントを構成するポリマーのうち熱収縮率の大きいポリマー（Ｉ）と熱収縮率の小さいポリマー（II）の体積比の割合が以下の数式を満足することを特徴とする請求項１記載の接合型ポリエステル複合フィラメント糸。
【数１】
2008115497.tif 000003
（３）中空構造を有する接合型複合フィラメントを構成するポリマーのうち少なくとも１方がトリメチレンテレフタレートであることを特徴とする請求項１又は請求項２記載の接合型ポリエステル複合フィラメント糸。
（４）中空構造を有する接合型複合フィラメントを構成するポリマーのうち一方がトリメチレンテレフタレートであり、他方がポリエチレンテレフタレートであることを特徴とする請求項１〜請求項３のいずれかに記載の接合型ポリエステル複合フィラメント糸。
（５）請求項１〜請求項４のいずれかに記載の中空構造を有する接合型複合ポリエステルフィラメント糸と非複合ポリエステルフィラメント糸とが互いに混じり合い交絡していることを特徴とするポリエステル混繊糸。
（６）ポリエステル混繊糸を構成する接合型複合フィラメントが、中空構造を有し、かつ該複合フィラメントを構成するポリマーのうち少なくとも一方がトリメチレンテレフタレートであることを特徴とする請求項５記載のポリエステル混繊糸。
【発明の効果】
【００１０】
上述したように、本発明によれば、接合型（サイド・バイ・サイド型）複合フィラメントを中空構造となし、特に、該複合フィラメントを構成する高粘度成分としてポリトリメチレンテレフタレート（ＰＴＴ）を用る、ことにより、軽量で風合い、ドレープ性、ストレッチ性などに優れたポリエステル系複合フィラメントとなる。
【００１１】
また、この接合型複合フィラメントと通常のポリエステルフィラメントとを混繊することによって、軽量で、風合い、ドレープ性、ストレッチ性などに優れているという利点を有する混繊糸となる。そして、このポリエステル混繊糸は、織編物としたとき、十分な曲げ剛性を有し、ハリ・コシ感に加えて、上品な品位と高いストレッチバック性、反発感を有する高級梳毛調織編物とすることができる。
【発明を実施するための最良の形態】
【００１２】
＜複合フィラメントについて＞
本発明の複合フィラメントは、熱収縮性の異なる２種のポリエステルがサイド・バイ・サイド型に接合しており、かつ繊維のほぼ中心部に繊維軸方向に伸びた中空部を有する中空構造を有する繊維である。中空部は複合フィラメント断面のほぼ中心で両ポリマー成分の接合面付近に存在する。本発明の複合フィラメントでは、中空構造とすることによって軽量かつ風合いが良好という格別の効果を奏する。
【００１３】
かかる中空複合フィラメントは、例えば、円弧状のスリットを複数個組み合わせて中空繊維を形成し得るようにした紡糸孔を有する紡糸口金を用いて溶融紡糸し、必要に応じてこれを延伸・熱セットすることにより製造される。
【００１４】
該複合フィラメントにおける中空率は、５〜５０％、特に１０〜３５％、が好ましい。ここで中空率とは、繊維横断面における中空部の断面積の繊維総断面積（中空部を含む）に対する比率を言い、通常は１０回測定の平均値で表わされる。
【００１５】
該複合フィラメントを構成するポリエステルは、該接合型複合フィラメントを構成するポリマーのうち熱収縮率の大きいポリマー（Ｉ）と熱収縮率の小さいポリマー（II）の体積比の割合が以下の式を満足することが好ましい。
【００１６】
【数２】
2008115497.tif 000004
ポリマー比率がこの範囲外であると、ストレット性が不良となり、かつ、得られた混繊糸を用いた織編物のふくらみが不足するので、好ましくない。
【００１７】
かかる接合型複合繊維を構成するポリエステルの特に好適な組み合わせとしては、高収縮側ポリマー（Ｉ）がポリテトラメチレンテレフタレート（ＰＴＴ）であり、低収縮側ポリマー（II）がポリエチレンテレフタレート（ＰＥＴ）である組み合わせが挙げられる。
【００１８】
これらのポリマー（Ｉ）（II）の一方又は両方に、例えば、着色剤、安定剤のような添加剤を含んでいてもよく、また染色性を改善するため、例えばスルホイソフタル酸のような染色性改善のための成分を共重合されていてもよい。
【００１９】
本発明の複合フィラメントを各ポリマーから繊維化する際の方法としては、特に制限されず、従来から知られているサイド・バイ・サイド方式の複合紡糸方法のなかから、中空部を有する複合繊維を製造できる方法を適宜選べばよい。一般に、紡糸直接延伸を採用し、紡糸と延伸とを一挙に実施するのが効率的である。
【００２０】
この複合フィラメントの断面形状や繊度は用途に応じて選定されるが、後述する混繊糸用原糸としては全繊度３０〜１５０ｄｔｅｘ、構成フィラメント数１０〜５０本のものが好ましい。
【００２１】
＜混繊糸について＞
本発明の混繊糸は、上記の接合型複合フィラメント糸と通常のポリエステル繊維、例えばポリエチレンテレフタレートフィラメント糸と空気交絡ノズルにて混繊したものである。
【００２２】
例えば、上記の接合型複合フィラメントを糸条（Ａ）とし、これと組み合わせるポリエステルフィラメントを糸条（Ｂ）とすると、混繊比は各糸条の総繊度比にして（Ｂ）／（Ａ）＝１．０〜２．０の範囲が好ましい。
【００２３】
本発明の混繊糸の製造法は特に限定されないが、例えば図１のような装置で製造することができる。すなわち、図１において、本発明の中空構造を有する接合型ポリエステル複合フィラメントＡ（例えばＰＴＴ／ＰＥＴ中空複合フィラメント糸）と通常のポリエステルマルチフィラメント糸Ｂ（例えば非複合ＰＥＴ糸）が、原糸供給ローラー１から予熱ローラー２を経て供給され、圧縮空気交絡装置（インターレスノズル）３で繊維間交絡を付与された後、引き取りローラー４で引き取られ、セットヒーター５により熱セットされた後、製品のポリエステル混繊糸６として巻き取られる。この際、原糸供給ローラーと引き取りローラーの周速比を調整して、若干の弛緩を与えるのが好ましい。
【００２４】
得られたポリエステル混繊糸を製織する方法や、製織組織については特に制限はないが、中空構造を有する接合型複合フィラメントの利点であるストレッチ性と混繊されたポリエステル糸による外観の特徴や、混繊によるふくらみと風合いを生かせる製織方法、組織を選ぶことが好ましい。
【００２５】
中空構造を有する接合型複合繊維を含んでなるポリエステル混繊糸の利点を効果的に発現するためには、該糸を布帛とした後、常法に従いボイルオフ、プレセット、染色、ファイナルセットを行うのがよい。
【実施例】
【００２６】
以下、実施例及び比較例により、本発明を具体的に説明する。但し、本発明はこれらによって限定されるものではない。なお、本発明における各測定値は以下の方法によって求められる値である。
【００２７】
（１）固有粘度
オルソクロロフェノール（以下ＯＣＰと略す）１０ｍｌ中に試料ポリマーを０．８ｇ溶かし、２５℃にてオストワルド粘度計を用いて相対粘度ηｒを次式により算出した値（ＩＶ）である。
【００２８】
【数３】
2008115497.tif 000005
【００２９】
（２）沸水収縮率（ＢＷＳ）
１ｄｔｅｘ当たり１１０ｍｇの荷重をかけたサンプルの原長（Ｌ０）を測定し、次いで無荷重での沸騰水中に１５分間浸漬処理する。沸騰水に浸漬処理後、再度サンプルに１ｄｔｅｘ当たり１１０ｍｇの荷重をかけ処理後の長さ（Ｌ２）を測定し、下記数式により沸水収縮率を求める。
【００３０】
【数４】
2008115497.tif 000006
【００３１】
（３）ストレッチ性評価
糸を用いて作製した幅５０ｃｍ×長さ８０ｃｍの布帛のストレッチバック性について、熟練者５名による官能評価を行い、３段階判定法（優、良、不可）で評価した。
【００３２】
（４）ふくらみの評価
糸を用いて作製した幅５０ｃｍ×長さ８０ｃｍの布帛のふくらみ感について、熟練者５名による官能評価を行い、３段階判定法（優、良、不可）で評価した。
【００３３】
（５）均染性の評価
幅１ｍ×長さ５０ｍの布帛を用いて、１０人の評価者による官能評価を行った。検反機上で、布帛表面にイラツキが無く染めによる筋が無いと判断した人数で評価を行い、その該人数が８人以上を○、６〜７人を△、５人以下を×として、○を合格基準とした。
【００３４】
［実施例１］
複合紡糸装置を用いて、固有粘度１．４７の繰り返し単位が８０モル％以上のトリメチレンテレフタレート（ＰＴＴ）と固有粘度０．５１のポリエチレンテレフタレート（ＰＥＴ）を各々溶融し、複数のスリットを組合わせた貼り合わせ型の紡糸口金から、糸横断面のＰＴＴとＰＥＴの容積比が２：３となるように吐出比を調整して、２７０℃の紡糸温度で紡出した。次いで、紡出糸条を空気流で冷却固化させた後、０．７重量％の油剤を付与し、一旦巻き取ることなく、予熱温度６５℃、延伸倍率３．２倍で延伸し、１２０℃の熱セットを施してポリマー比率が０．４の５０デシテックス／１５フィラメントの中空複合フィラメント糸を得た。得られた糸の伸縮伸長率は３５％、伸縮弾性率は９２％、捲縮伸び率１０％であった。
【００３５】
この糸条（Ａ）に表１に示すポリエチレンテレフタレートフィラメント糸（Ｂ）を図１の装置により混繊して、表１に示す繊度比のポリエステル混繊糸を得た。
この糸に１０００回／ｍの撚りを施したものを経糸と緯糸に用い、生機密度５４本×５７本／ｉｎの平織物を得て、１００℃×１５分沸水処理を施した。得られた織物は本発明の目的とする優れたストレッチバック性と嵩高感及びハリ・コシ、反発感を有し、また、布帛表面品位もシボ・シワ、イラツキ感がなく、非常に優れた風合いとストレッチ性、品位を有したものとなった。また、紡糸操業性も２４錘で７２時間の紡糸を行った時の糸切れ回数が０で、良好であった。結果をまとめて表１に示す。
【００３６】
［実施例２］
実施例２ではポリマー比率が０．６となるように、両方のポリマーの吐出量を変更し、実施例１と同様の方法で複合紡糸した。実施例２の紡糸操業性も実施例1と同様に良好であった。得られた糸の伸縮伸長率は４４％、伸縮弾性率は９５％、捲縮伸び率１５％であり、これを用いた織物は本発明の目的とする優れたストレッチバック性と嵩高感及びハリ・コシ、反発感を有し、また布帛表面品位もシボ・シワ、イラツキ感がなく、優れた風合いと品位を有したものとなった。
【００３７】
［比較例１］
単糸繊維中のポリマー比率が０．２となるように紡糸時のポリマー吐出量及び紡糸口金の吐出孔形状（スリット幅、スリット長）を変更して、実施例１と同様の方法で複合紡糸した。得られた糸の伸縮伸長率は１５％、伸縮弾性率は７７％、捲縮伸び率３１％であり、これを用いた織物においては、表面品位を良好であり、ふくらみがあり均染性に優れるものの、ハリ・コシ感、反発感などとストレッチ性が不足しており、目的とする製品とは言えないものとなった。
【００３８】
［比較例２］
単糸繊維中のポリマー比率が０．２となるように紡糸時のポリマー吐出量及び紡糸口金の吐出孔形状（スリット幅、スリット長）を変更して、実施例１と同様の方法で複合紡糸した。得られた糸の伸縮伸長率は１１％、伸縮弾性率は６２％、捲縮伸び率は１０％であり、これを用いた織物は、表面品位を良好であり、均染性に優れるものの、ふくらみとハリ・コシ感、反発感などとストレッチ性が不足しており、目的とする製品とは言えないものとなった。
【００３９】
［比較例３］
単糸繊維中のポリマー比率が０．６となるように紡糸時のポリマー吐出量及び紡糸口金の吐出孔形状（スリット幅、スリット長）を変更して、実施例１と同様の方法で複合紡糸した。得られた糸の伸縮伸長率は３６％、伸縮弾性率は９５％、捲縮伸び率１２％であった。これを用いた織物は、ふくらみとハリ・コシ感、反発感などとストレッチ性は優れていたが、表面品位が悪く均染性が劣り、表面のイラツキ感が強く目的とする製品とは言えないものとなった。
【００４０】
【表１】
2008115497.tif 000007
【図面の簡単な説明】
【００４１】
【図１】本願実施例の杢調混繊糸の製造方法に関する説明図である。
【符号の説明】
【００４２】
１：原糸供給ローラー
２：予熱ローラー
３：圧縮空気交絡装置
４：引き取りローラー
５：セットヒーター
６：製品の混繊糸
Ａ：複合フィラメント糸
Ｂ：通常の非複合ポリエステルフィラメント糸
【図１】
2008115497.tif 000009